(57)【要約】【課題】インクジェット方式により微小球体を吐出して配置して形成する方法を用いながら、安価な方法で微小球体の配置精度や転写性を高める形成方法を提供する。【解決手段】ブランケット２００の表面を、微小球体１０６を配置した間接基盤１０２上に重ね、ゴムローラー等を用いて均一に貼り合わせた後、剥離する。間接基盤１０２上に配置された微小球体１０６は、その重量が軽いためブランケット２００表面に吸着され、間接基盤１０２表面から剥離される。微小球体１０６が転写されたブランケット２００の表面を被転写基板２０６の表面に重ね合わせる。ブランケット基材２０１側もしくはブランケット基材２０１と被転写基材２０６の両側から熱ローラーやホットプレートを用いて６０℃〜１２０℃の加熱を伴う加圧処理を行い、被転写基材２０６側に微小球体１０６を転写し、転写した微小球体１０６の固定を行う。【選択図】図２
2010224384.tif 000002
【特許請求の範囲】
【請求項１】
被転写基板上に微小球体を配置して固定する方法であって、
複数の凹部が間隔をおいて形成された間接基盤を用意し、該間接基盤の表面に、インクジェット法を用いて微小球体を含有する溶液を吐出することにより各凹部に前記微小球体を配置させる第１工程と、
前記各凹部に前記微小球体が配置された前記被転写基板の表面に、吸着性を有するブランケットの表面を重ね合わせることで、前記微小球体を前記ブランケットの表面に転写させる第２工程と、
前記微小球体が転写された前記ブランケットの表面を前記被転写基板の表面に重ね合わせた状態で、前記ブランケットおよび前記被転写基板の少なくとも一方を加熱しつつ加圧することにより前記微小球体を前記被転写基板の表面に転写し固着させる第３工程とを含む、
事を特徴とする微小球体の配置形成方法。
【請求項２】
前記間接基盤の表面を、前記凹部と該凹部を除く平坦面とで構成し、
前記凹部および前記平坦面の双方に撥水加工を施し、
前記間接基盤の凹部を前記微小球体の粒子径よりも浅い深さで形成する、
事を特徴とする請求項１記載の微小球体の配置形成方法。
【請求項３】
前記間接基盤の表面を、前記凹部と該凹部を除く平坦面とで構成し、
前記平坦面に、位置合わせ用凹部を設け、
前記第２工程に先立って、前記ブランケットの表面が前記位置合わせ用凹部に対応する箇所に、前記位置合わせ用凹部を包含する大きさのインク膜を塗布しておき、
前記第２工程において前記ブランケットの表面へ前記微小球体を転写する際に、前記ブランケットの表面に塗布されたインク膜を前記位置合わせ用凹部パターン周辺の前記ブランケットの表面の部分に転移させることで、前記ブランケットの表面に前記位置合わせ用凹部に対応する形状を有する位置合わせマークを設ける、
事を特徴とする請求項１記載の微小球体の配置形成方法。
【請求項４】
前記ブランケットは、ブランケット基材と該ブランケット基材の表面を構成する吸着層とを有し、
前記ブランケット基材は透明フィルムで構成され、
前記吸着層は前記透明フィルムに３μｍ〜２０μｍ厚に塗布されたシリコーン樹脂で構成される、
事を特徴とする請求項１乃至３に何れか１項記載の微小球体の配置形成方法。
【請求項５】
前記微小球体を含有する溶液は、沸点１５０℃以上の有機溶剤を主成分とする分散溶媒が粒子径１〜１０μｍの微小球体を０．１〜１０重量％含有することで構成され、
前記微小球体を含有する溶液の２３℃条件下での粘度が３０ｃｐｓ以下、表面張力が２０〜５０ｍN／ｍである、
事を特徴とする請求項１乃至４に何れか１項記載の微小球体の配置形成方法。
【請求項６】
前記微小球体を含有する溶液は接着樹脂成分を含み、
前記第３工程による前記微小球体の前記被転写基板の表面への固着は、前記接着成分が熱硬化、またはエネルギー線硬化、または紫外線硬化することでなされる、
事を特徴とする請求項１乃至５に何れか１項記載の微小球体の配置形成方法。
【請求項７】
請求項１乃至６に何れか１項記載の微小球体の配置形成方法を用いて、画素電極が形成された基材とカラーフィルターとの間に配置されるスペーサー粒子としての微小球体を配置し、前記スペーサー粒子を数密度１０００〜５００００個／ｃｍ２に形成した、
事を特徴とするフラットパネルディスプレイ向けカラーフィルター用スペーサー形成方法。
【発明の詳細な説明】
【技術分野】
【０００１】
本発明は、インクジェット方式やその他機能性部材を用いて、微小球体の配列や固定を伴う形成方法であり、ガラス基材やプラスチックフィルムに設けられたカラーフィルター上の所定の位置に、効率よく微小球体を配置して設けるフラットパネルディスプレイ向けカラーフィルター用スペーサー形成方法に関するものである。
【背景技術】
【０００２】
一般にカラーテレビ等に用いられる液晶パネル部材は、透明導電極が設けられたカラーフィルター基材と、TFT等の画素電極が設けられた透明基材を貼り合わせて製造される。
これら両基板の間にはスペーサーと呼ばれる構造物を用いて形成された微小な空間（セル）が作られ、液晶材料が封止されている。
【０００３】
この封止されたセルの厚みは、一方の基材に設けられたスペーサーの厚さによって規制され、維持されている。
【０００４】
セルの厚みは、そのまま液晶層の厚みとなるため、パネルの一部でセルの厚みが０．１μｍ程度の差異があるだけで、その部分の発色や液晶の応答速度が不均一になり、表示のムラの原因や色再現の不具合が生じてしまう。
【０００５】
従来の液晶表示装置の製造方法では、画素電極を設けた基材上にスペーサービーズやガラスファイバー片をランダムに散布しており、画素パターン上にもこれらスペーサーが配置されていた。
【０００６】
このため、スペーサー周辺の配向不良や光漏れ、加圧による画素電極の損傷などの不具合が問題となっていた。
【０００７】
また、最近ではフォトリソ法によりカラーフィルターのブラックマトリクス上に精度良く樹脂柱を形成する方法が非常に多くの製品に用いられている。
【０００８】
しかし、このフォトリソ法によるスペーサーの製造方法は、製膜、露光、現像、剥離の工程を含むので製造設備が大掛かりとなるという問題が指摘されている。
【０００９】
今後製造装置の大型化が進むと、コーティングの均一性が無視できない問題となり、樹脂柱の高さを均一に揃えることが困難となってくる問題がある。
【００１０】
また、そのスペーサーとしての性質上フォトレジストの使用効率が著しく低い。
【００１１】
一方、スペーサーとして樹脂製のビーズ（微小球体）を用いてセル化を行った場合、スペーサービーズが数％程度圧縮された状態で保持されることから、外気温度の変化で空間が膨張した場合や、たえず振動にさらされる状況でもスペーサービーズの形状復元により、セル構造の維持が容易である。
【００１２】
このため、温度環境の厳しい車載用ディスプレイや、製造工程でたわみを持ちやすい大型パネルやフィルム基材を用いた液晶ディスプレイなどでの使用が見直されている。
【００１３】
そこで、インクジェット方式を用いて、基材上の任意のパターン上にスペーサービーズを配置する試みがなされている（特許文献１〜３）。
【００１４】
しかし、スペーサーとして用いられる３〜５μｍ径のビーズ（微小球体）を溶液中に含むため、目詰まりや吐出位置精度を確保する為に、３０μｍ以上のノズル径を使用しなければならない。この為、インクジェット法で吐出される液滴を小さくすることが困難である。
【００１５】
使用するノズル径が５〜６μｍ程度の場合に、着弾の精度が８〜１０μｍとすると、このノズル径を３０μｍに広げると、着弾の精度が２０μｍ以上に悪化してしまう。
【００１６】
そのため、カラーフィルターのパターンに設けられた、数十から数百μｍ幅の画素上に微小球体を配置することは十分可能であるが、現在線幅が１０〜２０μｍ程度まで微細化が進んだブラックマトリクス上に、選択的に配置することは困難である。
【００１７】
また、インクジェット方式による微小球体の吐出位置精度を、被転写基材表面の構造物により補正する方法が考案された（特許文献４〜５）。
【００１８】
しかし、被転写基材上に別途構造物を設けることが必要で、露光工程や使用材料の増加を伴う欠点があった。
【００１９】
そこで、インクジェット方式による微小球体の吐出位置精度を間接基盤により補正し、間接基盤に配置された微小球体を被転写基材上に転写する方法が提案された（特許文献６）。
【００２０】
この間接基盤を用いる方式では、微小球体を配置する部位に、凹部を配列させるパターン状に加工しておき、間接基盤表面を撥水性に保つことで、微小球体含有溶液の液滴が正確にパターン中心に着弾しなくても、凹部を含む位置に液滴が着弾すれば、溶液の乾燥過程で液滴表面の表面張力と、凹部縁部分への溶液の固着性により、微小球体が凹部に自己集合する性質を利用してインクジェット方式の着弾位置精度を実用に耐える精度に補正可能とした。
【００２１】
しかし、この方式では間接基盤から被転写基材への微小球体の転写は可能であるが、十分な転写性を確保するためには、転写時の加熱が必要となり、間接基盤の反りや膨張を招く問題があった。
【００２２】
また、被転写基材がガラス基材など厚く加熱しにくい物である場合、転写の際に微小球体や固着成分への加熱が十分でなく、間接基盤から被転写基材への微小球体の転写不良が起こりやすい傾向があった。
【００２３】
さらに、間接基盤と被転写基材の双方がガラス基材を用いている場合には、基材の破損を防ぐために基材の保持や重ねあわせ、加圧、剥離等の工程で複雑な機構や精度が求められる欠点があった。
【先行技術文献】
【特許文献】
【００２４】
【特許文献１】特開平９−１０５９４６号公報
【特許文献２】特許第３９９７０３８号公報
【特許文献３】特開２００１−１８８２３５号公報
【特許文献４】特許第４０２３２８７号公報
【特許文献５】特開２００６−２２７５９０号公報
【特許文献６】特開２００８−２８１７４０号公報
【発明の概要】
【発明が解決しようとする課題】
【００２５】
本発明は、上記の技術的背景を考慮してなされたものであって、フラットパネルディスプレイ向けカラーフィルターにインクジェット方式により微小球体含有溶液を吐出して任意のパターン状に微小球体を配置して形成する方法を用いながら、安価な方法で微小球体の配置精度や転写性を高める形成方法を提供することを目的とする。
【課題を解決するための手段】
【００２６】
上記の課題を解決するための手段として、請求項１に記載の発明は、被転写基板上に微小球体を配置して固定する方法であって、複数の凹部が間隔をおいて形成された間接基盤を用意し、該間接基盤の表面に、インクジェット法を用いて微小球体を含有する溶液を吐出することにより各凹部に前記微小球体を配置させる第１工程と、前記各凹部に前記微小球体が配置された前記被転写基板の表面に、吸着性を有するブランケットの表面を重ね合わせることで、前記微小球体を前記ブランケットの表面に転写させる第２工程と、前記微小球体が転写された前記ブランケットの表面を前記被転写基板の表面に重ね合わせた状態で、前記ブランケットおよび前記被転写基板の少なくとも一方を加熱しつつ加圧することにより前記微小球体を前記被転写基板の表面に転写し固着させる第３工程とを含む事を特徴とする微小球体の配置形成方法である。
【００２７】
また、請求項２に記載の発明は、前記間接基盤の表面を、前記凹部と該凹部を除く平坦面とで構成し、前記凹部および前記平坦面の双方に撥水加工を施し、前記間接基盤の凹部を前記微小球体の粒子径よりも浅い深さで形成する事を特徴とする請求項１記載の微小球体の配置形成方法である。
【００２８】
また、請求項３に記載の発明は、前記間接基盤の表面を、前記凹部と該凹部を除く平坦面とで構成し、前記平坦面に、位置合わせ用凹部を設け、前記第２工程に先立って、前記ブランケットの表面が前記位置合わせ用凹部に対応する箇所に、前記位置合わせ用凹部を包含する大きさのインク膜を塗布しておき、前記第２工程において前記ブランケットの表面へ前記微小球体を転写する際に、前記ブランケットの表面に塗布されたインク膜を前記位置合わせ用凹部パターン周辺の前記ブランケットの表面の部分に転移させることで、前記ブランケットの表面に前記位置合わせ用凹部に対応する形状を有する位置合わせマークを設ける事を特徴とする請求項１記載の微小球体の配置形成方法である。
【００２９】
また、請求項４に記載の発明は、前記ブランケットは、ブランケット基材と該ブランケット基材の表面を構成する吸着層とを有し、前記ブランケット基材は透明フィルムで構成され、前記吸着層は前記透明フィルムに３μｍ〜２０μｍ厚に塗布されたシリコーン樹脂で構成される事を特徴とする請求項１乃至３に何れか１項記載の微小球体の配置形成方法である。
【００３０】
また、請求項５に記載の発明は、前記微小球体を含有する溶液は、沸点１５０℃以上の有機溶剤を主成分とする分散溶媒が粒子径１〜１０μｍの微小球体を０．１〜１０重量％含有することで構成され、前記微小球体を含有する溶液の２３℃条件下での粘度が３０ｃｐｓ以下、表面張力が２０〜５０ｍN／ｍである事を特徴とする請求項１乃至４に何れか１項記載の微小球体の配置形成方法である。
【００３１】
また、請求項６に記載の発明は、前記微小球体を含有する溶液は接着樹脂成分を含み、前記第３工程による前記微小球体の前記被転写基板の表面への固着は、前記接着成分が熱硬化、またはエネルギー線硬化、または紫外線硬化することでなされる事を特徴とする請求項１乃至５に何れか１項記載の微小球体の配置形成方法である。
【００３２】
また、請求項７に記載の発明は、請求項１乃至６に何れか１項記載の微小球体の配置形成方法を用いて、画素電極が形成された基材とカラーフィルターとの間に配置されるスペーサー粒子としての微小球体を配置し、前記スペーサー粒子を数密度１０００〜５００００個／ｃｍ２に形成した事を特徴とするフラットパネルディスプレイ向けカラーフィルター用スペーサー形成方法である。
【発明の効果】
【００３３】
本発明は以上の特徴を持つことから、下記に示す効果がある。
【００３４】
即ち、請求項１に係る発明によれば、被転写基板上に微小球体を配置して固定する方法であって、複数の凹部が間隔をおいて形成された間接基盤を用意し、該間接基盤の表面に、インクジェット法を用いて微小球体を含有する溶液を吐出することにより各凹部に前記微小球体を配置させる第１工程と、前記各凹部に前記微小球体が配置された前記被転写基板の表面に、吸着性を有するブランケットの表面を重ね合わせることで、前記微小球体を前記ブランケットの表面に転写させる第２工程と、前記微小球体が転写された前記ブランケットの表面を前記被転写基板の表面に重ね合わせた状態で、前記ブランケットおよび前記被転写基板の少なくとも一方を加熱しつつ加圧することにより前記微小球体を前記被転写基板の表面に転写し固着させる第３工程とを含む。
したがって、着弾精度の低い一般的なインクジェット方式を用いて微小球体を吐出する場合においても、間接基盤上に設けられた凹部への微小球体の自己配列現象を用いて、着弾精度の補正を行うことが可能であり、さらに基盤上に配置した微小球体を一度ブランケット基材へ転写し、ブランケット基材から被転写基材へ転写することで、パターンの重ね合わせ精度の確保や十分な熱圧を用いて被転写基材側への微小球体の転移が可能となる。
【００３５】
また、請求項２に係る発明によれば、間接基盤の凹部を微小球体の粒子径よりも浅い深さで形成することで、ブランケット基材への吸着をより高めることができ、且つ凹部および前記平坦面の双方に撥水加工を施したことにより、インクジェット法を用いて吐出された微小球体含有溶液中の溶液乾燥過程において、微小球体の基盤凹部への自己配列現象を誘発し、着弾精度の低い一般的なインクジェット方式を用いても微小球体を精度良く配置することが可能となる。
【００３６】
また、請求項３に係る発明によれば、間接基盤の表面を、凹部と該凹部を除く平坦面とで構成し、平坦面に、位置合わせ用凹部を設け、第２工程に先立って、ブランケットの表面が位置合わせ用凹部に対応する箇所に、位置合わせ用凹部を包含する大きさのインク膜を塗布しておき、第２工程においてブランケットの表面へ微小球体を転写する際に、ブランケットの表面に塗布されたインク膜を位置合わせ用凹部パターン周辺のブランケットの表面の部分に転移させることで、ブランケットの表面に位置合わせ用凹部に対応する形状を有する位置合わせマークを設けることにより、ブランケット基材上に転移した微小球体の配列パターンと被転写基材上のパターンとの位置合わせが容易となる。
【００３７】
また、請求項４に係る発明によれば、ブランケットは、ブランケット基材と該ブランケット基材の表面を構成する吸着層とを有し、ブランケット基材は透明フィルムで構成され、吸着層は透明フィルムに３μｍ〜２０μｍ厚に塗布されたシリコーン樹脂で構成される事で、ブランケット表面に吸着性を発現させ微小球体の転移が可能となる。
【００３８】
また、請求項５に係る発明によれば、微小球体を含有する溶液は、沸点１５０℃以上の有機溶剤を主成分とする分散溶媒が粒子径１〜１０μｍの微小球体を０．１〜１０重量％含有することで構成され、微小球体を含有する溶液の２３℃条件下での粘度が３０ｃｐｓ以下、表面張力が２０〜５０ｍN／ｍであることで、一般的なインクジェット方式を用いたインクの吐出が可能となり、安定な運用を行うことが可能となる。
【００３９】
また、請求項６に係る発明によれば、微小球体を含有する溶液は接着樹脂成分を含み、第３工程による微小球体の被転写基板の表面への固着は、接着成分が熱硬化、またはエネルギー線硬化、または紫外線硬化することでなされるので、被転写基材への微小球体の十分な固定を可能とする。
【００４０】
また、請求項７に係る発明によれば、請求項１乃至６に何れか１項記載の微小球体の配置形成方法を用いて、画素電極が形成された基材とカラーフィルターとの間に配置されるスペーサー粒子としての微小球体を配置し、スペーサー粒子を数密度１０００〜５００００個／ｃｍ２に形成したことで、安価で精度のよいフラットパネルディスプレイ向けカラーフィルター用スペーサー形成方法を提供することができる。
【図面の簡単な説明】
【００４１】
【図１】（Ａ）は凹部パターンを設けた間接基盤への微小球体配置工程の概略図、（Ｂ）は微小球体含有溶液着弾部の着弾直後の拡大図、（Ｃ）は微小球体含有溶液着弾部の乾燥過程の拡大図、（Ｄ）は微小球体含有溶液着弾部の乾燥時の拡大図である。
【図２】（Ａ）乃至（Ｆ）はカラーフィルタ基板への微小球体の転写工程を示す概略図である。
【発明を実施するための形態】
【００４２】
以下に図面に基づいて本発明を詳細に説明する。
図１、図２に示すように、本発明に用いる、パターン状に凹部１０３が設けられた間接基盤１０２は、ソーダガラスや無アルカリガラス等のガラス基材や、ポリカーボネート、ポリエーテルサルフォン、ポリメチルメタクリレート等のプラスチック基材を加工し用いることも可能であるが、耐熱性や寸法安定性の点からガラス基材が好ましい。
凹部１０３は、微小球体１０６が配置される箇所であり微小球体受容加工部を構成している。
複数の凹部１０３は、各凹部１０３に配置された微小球体１０６を被転写基材２０６の予め定められた位置に転写させるものであり、したがって、各凹部１０３は、予め定められた位置に設けられている。
より詳細には、間接基盤１０２は、複数の凹部１０３が間隔をおいて形成された表面を有しており、間接基盤１０２の表面は、凹部１０３と該凹部を除く平坦面とで構成されている。
なお、本明細書において、予め定められた位置に各凹部１０３が設けられることをパターン状に凹部１０３が設けられるといい、予め定められた位置に設けられた複数の凹部１０３を凹部パターンというものとする。
【００４３】
本発明における間接基盤１０２表面の凹部１０３（凹部パターン）は、基材表面に感光性樹脂を塗布し、マスクを介して円形や矩形等の独立パターンを形成した後、既存のドライエッチング処理やウェットエッチング処理もしくはサンドブラスト処理を用いて、またプラスチック基材の場合は掘削などを行い、形成する微小球体１０６の大きさや設置密度に応じて、０．３μｍから１０μｍの深さに設ける。
本実施の形態では、凹部１０３を微小球体１０６の粒子径よりも浅い深さで形成する。
【００４４】
また、同じく基材表面に感光性樹脂を塗布し、マスクを介してパターンを形成し、０．３μｍから５μｍの厚みのパターンを設け、感光性樹脂を硬化させることで間接基盤１０２を得る事ができる。
【００４５】
間接基盤１０２は、インクジェット法により吐出され着弾した微小球体１０６を含有する溶液、すなわち微小球体含有溶液１０５の液滴が、乾燥過程で着弾中央付近に集まるように、表面を（より詳細には間接基盤１０２の凹部１０３および前記平坦面の双方を）低分子の有機オイルやフッ素系の表面改質剤をコーティングあるいは、プラズマ処理を行い撥水加工をすることが好ましい。
さらに、間接基盤１０２の前記平坦面には、図１（Ａ）に示すように、位置合わせ用凹部１０４が設けられている。位置合わせ用凹部１０４としては、例えば、複数の溝からなる溝パターンを用いることができる。
【００４６】
本発明の微小球体含有溶液１０５に用いる水溶性有機溶剤としては、沸点１５０℃以上、好ましくは１８０℃以上のものが用いられ、１種または２種以上を混合して用いることができる。
【００４７】
本発明に用いられる水溶性有機溶剤としては、グリセリン、エチレングリコール、ジエチレングリコール、トリエチレングリコール、プロピレングリコール、ジプロピレングリコール、ヘキシレングリコール、１，４−ブタンジオール、１，５−ペンタンジオール、１，２，４−ブタントリオール、２，２‘−チオジエタノール、ポリエチレングリコール、ポリプロピレングリコール等の高沸点低揮発性の多価アルコール類が用いられ、その他にＮ−メチル−２−ピロリドン、１，３−ジメチルイミダゾリジノン、モノエタノールアミン、Ｎ，Ｎ−ジメチルエタノールアミン、Ｎ，Ｎ−ジエチルエタノールアミン、ジエタノールアミン、Ｎ−ｎ−ブチルジエタノールアミン、トリイソプロパノールアミン、トリエタノールアミン等の水溶性有機溶剤を添加することが出来る。
【００４８】
また、本発明における沸点１５０℃以上の水溶性有機溶剤の添加量は５０〜９０％であることが好ましい。添加量が５０％以下であると微小球体含有溶液１０５の揮発性が高くなり、インク安定性を低下させ、また、９０％以上であると微小球体含有溶液１０５の粘度が上昇し、インクジェット吐出時の吐出不良の原因となるため好ましくない。
【００４９】
本発明の微小球体含有溶液１０５に用いる微小球体１０６として、粒子径１μｍ〜１０μｍ、液晶パネルのスペーサーとして用いる場合には、液晶層の光学特性や応答性を考慮し、好ましくは粒子径３〜６μｍのものを１種または２種以上を混合して用いることができる。
【００５０】
パネルに過剰な荷重が加わった際のスペーサーの塑性変形、破壊といった問題に対する対策を目的とした場合、粒子径の大きい種類の弾性変形の範囲に粒子径の小さな種類の粒径が設定されているのが好ましく、通常用いられるスペーサーの範囲から考えると、これら微小球体１０６間の粒径の差は０．０２μｍ〜０．５μｍが好ましい。
【００５１】
微小球体１０６の材質としては特に限定されず、例えば、樹脂、有機物、無機物、これらの化合物や混合物等が挙げられる。上記樹脂としては特に限定されず、例えば、ポリエチレン、ポリプロピレン、ポリメチルペンテン、ポリ塩化ビニル、ポリテトラフルオロエチレン、ポリスチレン、ポリメチルメタクリレート、ポリエチレンテレフタレート、ポリブチレンテレフタレート、ポリアミド、ポリイミド、ポリスルフォン、ポリフェニレンオキサイド、ポリアセタール等の線状又は架橋高分子重合体；エポキシ樹脂、フェノール樹脂、メラミン樹脂、ベンゾグアナミン樹脂、不飽和ポリエステル樹脂、ジビニルベンゼン重合体、ジビニルベンゼン−スチレン共重合体、ジビニルベンゼン−アクリル酸エステル共重合体、ジアリルフタレート重合体、トリアリルイソシアヌレート重合体等の架橋構造を有する樹脂等が挙げられる。また、無機物としてはシリカ等が挙げられる。
【００５２】
本発明の微小球体含有溶液１０５における微小球体１０６の固形分濃度は、特に限定されないが、例えば分散液全体の０．２〜３％であることが好ましい。
【００５３】
微小球体含有溶液１０５における微小球体１０６の固形分濃度が０．２％未満であると、吐出された液滴中に微小球体１０６が含まれにくく、カラーフィルタ基板上のスペーサー密度が低下し、また３％を超えると、微小球体１０６同士が凝集し、インクジェットヘッドのノズルが詰まりったり、また、吐出された液滴中の微小球体１０６の含有量が過剰となり易くなる傾向があるため好ましくない。
【００５４】
本発明の微小球体含有溶液１０５中の接着樹脂成分の例としては、ポリアクリル酸エステル、ポリメタアクリル酸エステル、ポリエチルアクリル酸エステル、スチレンーブタジエン共重合体、ブタジエン共重合体、アクリロニトリルーブタジエン共重合体、クロロプレン共重合体、架橋アクリル樹脂、架橋スチレン樹脂、フッ素樹脂、フッ化ビニリデン、ベンゾグアナミン樹脂、フエノール樹脂、ポリオレフィン樹脂、セルロース、スチレン−アクリル酸エステル共重合体、スチレン−メタアクリル酸エステル共重合体、ポリスチレン、スチレン−アクリルアミド共重合体、ｎ−イソブチルアクリレート、アクリロニトリル、酢酸ビニル、アクリルアミド、シリコーン樹脂、ポリビニルアセタール、ポリアミド、ロジン系樹脂、ポリエチレン、ポリカーボネート、塩化ビニリデン樹脂、ポリビニルアルコール、セルロース系樹脂、エポキシ樹脂、酢酸ビニル樹脂、エチレン−酢酸ビニル共重合体、酢酸ビニル−アクリル共重合体、塩化ビニル樹脂、ポリウレタン、等が挙げられるがこれに限定されるものではない。これら樹脂成分にアクリル基、カルボキシル基、イソシアネート基などの反応性部位を付与したもの、更にはこれらに必要に応じて架橋剤、光開始剤などを添加したものを硬化型樹脂として使用できる。
【００５５】
また、本発明における微小球体含有溶液１０５の接着樹脂成分の添加量は微小球体１０６の添加量に準じて０．２〜１０％であり、且つ微小球体１０６と同量以上であることが好ましい。
【００５６】
接着樹脂成分の添加量が０．２％以下であると被転写基板２０６（図２）上での密着性が乏しくなり、また、１０％以上であると微小球体含有溶液１０５の粘度が著しく上昇し、インクヘッドがノズル詰まりを起こすため好ましくない。
【００５７】
また必要に応じ、カラーフィルタ基板（被転写基板２０６）およびインクジェットヘッドと微小球体含有溶液１０５との濡れ性を制御する目的でアルコール類や界面活性剤を用いられ、１種または２種以上を混合して用いることができる。
【００５８】
アルコール類としてはメチルアルコール、エチルアルコール、ｎ−プロピルアルコール、ｉ−プロピルアルコール等が使用でき、界面活性剤としては、水溶性のアニオン性、カチオン性、両性、ノニオン性の界面活性剤を一種類または複数種を添加できる。
【００５９】
本発明の微小球体含有溶液１０５においては、スペーサー粒子としての微小球体１０６が単粒子状に分散していることが好ましく、その効果を阻害しない範囲で、各種添加剤、例えば、粘接着性付与剤、粘性調整剤、ｐＨ調整剤、界面活性剤、消泡剤、酸化防止剤、熱安定剤、光安定剤、紫外線吸収剤、着色剤が添加されていても良い。
【００６０】
本発明では、微小球体含有溶液１０５をインクジェット方式で間接基盤１０２上の凹部１０６（微小球体受容パターン）に配置する。
【００６１】
インクジェット方式は、液滴の生成原理により、連続ジェット（コンティヌアス）方式とドロップ・オン・デマンド方式の２方式に分類される。本発明では、いずれの方式も好ましく採用できる。
【００６２】
連続ジェット方式は、インク滴を連続して生成させ、記録信号に応じてインク滴を選択して記録を行う方式であり、Ｓｗｅｅｔ型、マイクロドット型、Ｈｅｒｚ型、ＩＲＩＳ型などがある。
【００６３】
また、ドロップ・オン・デマンド方式は、記録信号に応じてスペーサー分散液を噴出させる方式であり、圧力パルス方式、サーマルジェット方式、ＥＲＦ方式などがある。
【００６４】
本発明に用いるブランケット基材２０１は、プラスチック等の可撓性基材を加工して用いることが可能である。
【００６５】
ブランケット基材２０１として、例えば、ポリエチレンテレフタレート、ポリエチレンナフタレート、ポリエーテルサルフォン、シクロオレフィンポリマー、ポリイミド、ナイロン、アラミド、ポリカーボネート、ポリメチルメタクリレート、ポリ塩化ビニル、トリアセチルセルロースなどのフィルム、シートを用いることができる。
【００６６】
さらに光透過性の基材をブランケット基材２０１として用いることにより、パターンの重ね合わせ時にアライメントを容易とすることができる。
【００６７】
これら可撓性基材は長尺の巻き取りロールで供給され、ブランケット基材２０１へ加工された後使用される。
【００６８】
図２（Ａ）に示すように、ブランケット２００は、ブランケット基材２０１とブランケット基材２０１の表面を構成する吸着層２０２とを有している。
ブランケット基材２０１に設ける吸着層２０２は、透明性やインク剥離性さらに微小球体１０６の吸着性を考慮して、シリコーン系の剥離剤を用いることが好ましい。
【００６９】
シリコーン系の剥離剤は、通常シール台紙などの表面に１μｍ以下の膜厚で塗工されており、インクなどの濡れ性を低く抑え、粘着物からの剥離性を付与している。
【００７０】
しかし、たとえば携帯電話の液晶パネル表面の保護シートなど再剥離可能な吸着フィルムとして用いられている様に、３μｍ以上好ましくは８μｍ以上の膜厚に塗工すると、剥離性を持ちつつ吸着性を有する性質があることが知られている。
【００７１】
また、これらシリコーン系の塗膜は通常フィルム基材との密着が低いが、熱硬化または紫外線硬化性のアクリル系樹脂、エポキシ系樹脂、最表面に設けるシリコーン層に対して、より基材との接着性の高い樹脂層を、アンカー層としてあらかじめフィルム基材上に設け、その上層に設けることもできる。
【００７２】
いずれも適度のインク受容性を有すると同時に、一度受容したインクの完全なインク剥離性を有することが望ましい。
【００７３】
具体的なシリコーンとしては、ジメチルポリシロキサンの各種分子量のもの、その他メチルハイドロジエンポリシロキサン、メチルフェニルシリコーンオイル、メチル塩素化フェニルシリコーンオイル、あるいはこれらポリシロキサンと有機化合物との共重合体など、変成したものを用いることができる。
【００７４】
シリコーンゴムとしては、二液型のジオルガノポリシロキサンと架橋剤としての三官能性以上のシラン、またはシロキサン及び硬化触媒を組み合わせたもの、あるいは一液型ではジオルガノポリシロキサンとアセトンオキシム、各種メトキシシラン、メチルトリアセトキシシラン等の組み合わせなどが用いられ、その他ゴム硬度を調節するためのポリシロキサンが適宜用いられる。
【００７５】
上記に示した吸着層２０２を形成する方法としては、インクの粘度や溶媒の乾燥性によって公知の塗工方法を用いることができる。
【００７６】
例えばスピンコート、ディッピング法、ロールコート、グラビアコート、リバースコート、エアナイフコート、コンマコート、ダイコート、スクリーン印刷法、スプレーコート、グラビアオフセット法等が挙げられる。中でも、ダイコート、キャップコート、ロールコート、アプリケータは、広い範囲の粘度のインクについて均一なインク液膜を形成することができる。
【００７７】
また、アライメントマーク形成（位置合わせ用マーク形成）に用いられるインク膜は、ブランケット２００表面（吸着層２０２）への塗工性を有し、間接基盤１０２上の位置合わせ用凹部１０４によるパターニングが行われるものであれば良いが、一般的にインク液膜中にフィラーや顔料が配合されている場合に、端面の切れが良い傾向がある。
【００７８】
また、本発明の実施例としてアライメントマークの光学系での認識のし易さから、カーボンブラックやチタンブラックを単独又は混合して用いているが、光学系での認識に問題がなければ他の着色顔料を用いることもできる。
【００７９】
インク膜の樹脂成分には、ポリエステル系樹脂、アクリル系樹脂、エポキシ系樹脂、メラミン系樹脂、ベンゾグアナミン系樹脂からなる群から選ばれる１つ以上のものが使用される。
【００８０】
溶剤には、エステル系溶剤、アルコール系溶剤、エーテル系溶剤及び炭化水素系溶剤などが使用される。エステル系溶剤として、プロピレングリコールモノメチルエーテルアセテート、エトキシエチルプロピオネート、アルコール系溶剤として、１−ブタノール、３メトキシ−３メチル−１ブタノール、１−ヘキサノール、１，３ブタンジオール、１−ペンタノール、２−メチル１−ブタノール、４−メチル−２−ペンタノール、エーテル系溶剤として、プロピレングリコールモノメチルエーテル、プロピレングリコールモノエチルエーテル、プロピレングリコールターシャリーブチルエーテル、ジプロピレングリコールモノメチルエーテル、エチレングリコールブチルエーテル、エチレングリコールエチルエーテル、エチレングリコールメチルエーテル、ジエチレングリコールブチルエーテル、ジエチレングリコールエチルエーテル、炭化水素系溶剤として、ソルベッソ１００、ソルベッソ１５０（製品名エクソン化学社製）などがを用いることができる。
【００８１】
上記に示したブランケット２００表面（吸着層２０２）上へインク液膜を形成する方法としては、インクの粘度や溶媒の乾燥性によって公知の塗工方法を用いることができる。
【００８２】
すなわち、例えばディッピング法、ロールコート、グラビアコート、リバースコート、エアナイフコート、コンマコート、ダイコート、スクリーン印刷法、スプレーコート、グラビアオフセット法等が挙げられる。
【００８３】
中でも、ダイコート、キャップコート、ロールコート、アプリケータは、広い範囲の粘度のインクについて均一なインク液膜を形成することができ、さらにその中でもブランケット２００表面（吸着層２０２）上の任意の部分にインク液膜を形成する場合は、ダイコートが最も効率的で好適な形成方法である。
【００８４】
ブランケット２００表面（吸着層２０２）上へ前記方法によりインク液膜を形成した後に、前記インク液膜を予備乾燥する。
【００８５】
この予備乾燥には自然乾燥、冷風・温風乾燥、マイクロ波、減圧乾燥などを用いることができ、また、紫外線、電子線などの放射線を用いることもできる。
【００８６】
この予備乾燥では、前記インク液膜の粘度またはチキソトロピー性、脆性を上げることを目的とする。
【００８７】
予備乾燥による乾燥が不十分な場合は、後工程の凸版の凸部（間接基盤１０２の位置合わせ用凹部１０４の周囲の箇所）を押し当て剥離する際に、インク液膜が断裂し不良が発生してしまう。
【００８８】
逆に乾燥が行き過ぎた場合は、インク膜表面のタック性が無くなり、前記凸版にインクが転写されない。
【００８９】
そのため、使用するインクの組成によって乾燥状態を乾燥時間や雰囲気温度により調節するが、乾燥したインク膜に対して０．５％から４％の溶剤の残留が認められる状態が好ましい。
【００９０】
本発明の被転写基材２０６としては、微小球体１０６を規則的に配置する必要のある部材に用いられ、各種表示素子やタッチスイッチ等に使用可能であるが、特に液晶ディスプレイに好適である。
【００９１】
この被転写基材２０６は、特に限定されるものではなく、ガラス板や樹脂板等の一般的に液晶ディスプレイとして用いられているものであってよい。
【００９２】
液晶ディスプレイは２枚の基板を重ね合わせて形成される。
【００９３】
このため、通常は一方の基板（被転写基材２０６）に本発明の微小球体１０６が間接基盤１０２やブランケット２００を介した転写工程にて配置される。
【００９４】
そして他方の基板と重ね合わせて液晶表示素子を作製する。
【００９５】
微小球体１０６が吐出される間接基盤１０２は、位置合わせの点からは、カラーフィルタ基板（被転写基材２０６）の遮光部パターンに対応した位置に凹部１０３からなる凹部パターンを有することが好ましい。
【００９６】
また必要に応じ、微小球体１０６を形成するカラーフィルター基板（被転写基材２０６）を微小球体１０６との密着性を制御する目的で表面処理を施してもよい。
【００９７】
表面処理の方法としては、コロナ処理、常圧プラズマ処理、ＵＶオゾン処理など任意の方法が選択できる。
【００９８】
凹部パターンを形成した間接基盤１０２上への微小球体含有溶液１０５の吐出は、凹部１０３すべてに微小球体含有溶液１０５を吐出してもよく、場合によってはスペーサー設置箇所の密度を調節するために、微小球体含有溶液１０５を吐出しない凹部１０３を選定してもよい。
【００９９】
また、凹部１０３の配置密度が高く、凹部１０３間の幅が微小球体含有溶液１０５の着弾時の液滴径に対して狭く、一度の連続吐出では液滴同士がくっついてしまう場合には、たとえば凹部１０３の１つ置きに連続吐出を行い、乾燥を待ってから、まだ吐出していない凹部１０３に連続吐出を行ってもよい。
【０１００】
また、被転写基材２０６上におけるスペーサーの粒子密度は、特に限定されるものではないが、通常１ｃｍ平方の領域に１０００〜２００００個であることが好ましい。
【０１０１】
次に、図を用いて本発明によるスペーサー付カラーフィルター基板の製造方法を詳細に説明する。
【０１０２】
まず図１において、本発明であるカラーフィルター基板（被転写基材２０６）への微小球体１０６の形成方法のうち、間接基盤１０２上へのインクジェット吐出によるスペーサー粒子（微小球体）の配置方法について説明する。
【０１０３】
本発明では、微小球体含有溶液１０５に含まれる微小球体１０６の配置精度を、インクジェット法による直接配置を行う場合に比べ飛躍的に向上させるため、まず微小球体含有溶液１０５を、対象となるカラーフィルタ基板のパターンに合わせて作られた間接基盤１０２上に吐出することを特徴としている。
【０１０４】
これは、微小球体含有溶液１０５の着弾液滴が、凹部１０３を含むように着弾した場合、その乾燥過程（図１（Ｂ），（Ｃ），（Ｄ））において、微小球体１０６が凹部１０３に自然に集まってくる自己配置現象を用いている。
【０１０５】
自己配置現象は、微小球体含有溶液１０５中の溶剤界面が、乾燥により液滴中央へ移動する際に、微小球体１０６を液滴中央へ集めようとする現象と、凹部１０３に着弾した微小球体含有溶液１０５の溶剤膜厚が厚く周囲に比べて乾燥が遅く、周辺の溶剤を牽きつけるため微小球体１０６が凹部１０３に集まり易くなる事、一度凹部１０３に落ちた微小球体１０６はそのまま凹部１０３内に滞在する事などの理由で発現する。
【０１０６】
つぎに図２において、本発明であるカラーフィルター基板への微小球体１０６の形成方法のうち、凹部１０３に配置した微小球体１０６の被転写基材２０６への転写方法について説明する。
【０１０７】
図２（Ａ）に示すように、塗工ヘッド２０４を用いてインク液膜２０３をブランケット２００表面（吸着層２０２）の一部に形成する。
次に、図２（Ｂ）、（Ｃ），（Ｄ）に示すように、ブランケット２００の表面を、微小球体１０６を配置した間接基盤１０２上に重ね、ゴムローラー等を用いて均一に貼り合わせた後、剥離する。
【０１０８】
すると、図２（Ｅ）に示すように、間接基盤１０２上に配置された微小球体１０６は、その重量が軽いためブランケット２００表面（吸着層２０２）に吸着され、間接基盤１０２表面から剥離される。
【０１０９】
一方、同時にあらかじめブランケット２００表面に設けられたインク液膜２０３を、間接基盤１０２表面に設けられたアライメントパターン（位置合わせ用凹部１０４）に沿って余分なインク液膜２０３を間接基盤１０２側に転移させることで、ブランケット２００表面上にブランケット側アライメントマーク２０５を設ける。
言い換えると、図２（Ｂ）に示すように、ブランケット２００表面が位置合わせ用凹部１０４に対応する箇所に、位置合わせ用凹部１０４を包含する大きさのインク膜２０３を塗布しておく。
そして、図２（Ｃ）に示すように、ブランケット２００表面へ微小球体１０６を転写する際に、ブランケット２００表面に塗布されたインク膜２０３を位置合わせ用凹部１０４周辺のブランケット２００表面の部分に転移させる。
これにより、図２（Ｄ）に示すように、ブランケット２００表面に位置合わせ用凹部１０４に対応する形状を有する位置合わせマーク２０５を設ける。
【０１１０】
そして、図２（Ｅ）に示すように、微小球体１０６が転写されたブランケット２００の表面を被転写基板２０６の表面に重ね合わせる。すなわち、あらかじめ被転写基材２０６に設けられた被転写基材側アライメントマーク２０７と、ブランケット２００に設けられたブランケット側アライメントマーク２０５とを確認し、位置合わせを行った後、ブランケット基材２０１側もしくはブランケット基材２０１と被転写基材２０６の両側から熱ローラーやホットプレートを用いて６０℃〜１２０℃の加熱を伴う加圧処理を行い、図２（Ｆ）に示すように、被転写基材２０６側に微小球体１０６を転写する。
【０１１１】
ブランケット２００へ転写した後も微小球体１０６の表面には、微小球体含有溶液１０５中に含まれる接着樹脂成分が覆っており、被転写基材２０６への転写時の加熱処理または、転写後１００℃から２３０℃の加熱処理を行い、転写した微小球体１０６の固定を行う。
【実施例１】
【０１１２】
以下、本発明を更に詳しく説明するため以下に実施例を挙げるが、本発明はこれらの実施例のみに限定されるものではない。
【０１１３】
〜微小球体含有溶液の調製〜
ポリビニルアセタール樹脂（積水化学製、ＫＷ−１、固形分２０％）を攪拌しながら、エポキシ化合物（ナガセケムテックス製、デナコールＥＸ−５２１）を固形分比で５％となる添加量で少量ずつ添加し、熱硬化型ポリマー液を調製した。次いでスペーサー粒子（積水化学製、ミクロパールＥＸ００４、粒子径４.２μｍ／４．０μｍ＝１／１．５  （重量比））、前記熱硬化型ポリマー液、エチレングリコール／ブチルセルソルブ／水＝６５／５／３０（重量比）の混合溶媒を、微小球体／ポリマー液／混合溶媒＝０．２／５／９４．８（重量比）となるように混合、超音波分散させ、目開き１０μｍのステンレスメッシュで濾過し、実施例１の微小球体含有溶液１０５を得た。得られた分散液の粘度は１３．４ｍＰａ・ｓ（２３℃）であった。
【０１１４】
〜アライメントマーク用インクの作成〜
ポリイミド前駆体（東レ社製「セミコファインＳＰ−５１０」）  １０重量部、カーボンブラック  ７．５重量部、溶剤（Ｎ-メチルピロリドン）  １３０重量部、分散剤（銅フタロシアニン誘導体）  ５重量部、開始剤  ５重量部、及びレベリング剤（（ＤＩＣ社製「メガファックＦ−４８３ＳＦ」）１重量部、をビーズミル分散機で冷却しながら３時間分散し隔壁用インクを調製した。 
【０１１５】
〜間接基盤の作成〜
無アルカリガラス（コーニング社、１７３７ガラス、３００ｍｍ角、１．１ｍｍ厚）にスパッタ法を用いてＣｒ膜を形成し、次に酸化Ｃｒ膜を形成した。この金属性のエッチングレジスト層上に感光性ポジ型レジスト（シプレイ製、Ｓ１８１３）をスピンコート法で塗布し、遮光部幅１０〜３０μｍの種々の解像度パターンを有するカラーフィルタ基板の遮光部上に配置できるように開口部幅１０〜３０μｍのパターンをデザインしたマスクを介して露光し、アルカリ現像液（シプレイ製、ＭＦＣＤ−２６）で現像処理を行うことでレジストパターンを形成した。さらに、Ｃｒ／酸化Ｃｒ膜をエッチングすることで、金属性のエッチングレジストパターンを得た。
【０１１６】
このパターンの開口部分をフッ酸により、版深０．５μｍとなるようにエッチング処理をし、レジスト剥膜剤（シプレイ製、リムーバ１１６５）により、レジストを剥膜してガラス凹板を得た。このガラス凹板上にフッ素系撥水処理剤（３Ｍ製、ＥＧＣ−１７２０）をディップコーティング、８０℃で３０分間乾燥処理することにより表面処理層を設け、間接基盤１０２を得た。
【０１１７】
〜ブランケットの作成〜
ブランケット基材２０１としての７５μｍ厚の透明ＰＥＴ基材上に、ロールコーターを用いて、剥離用シリコーン樹脂溶液（東レ・ダウコーニング社製ＬＴＣ７５０Ａのトルエン溶液：固形分比２０％に希釈）を乾燥膜厚１０μｍに塗工し、１３０℃のオーブンで３min間乾燥させ、これにより吸着性を有する吸着層２０２を形成し、表面に吸着性を持つブランケット２００を得た。
【０１１８】
〜間接基盤上への微小球体形成〜
吐出量４０ｐｌのピエゾ式インクジェットヘッド、およびアライメント機構を有する精密ステージを搭載したインクジェット印刷装置に、上記微小球体含有溶液１０５を真空脱泡処理した後、充填し、上記間接基盤１０２上に形成されたパターン（凹部１０３からなるパターン）を光学機器を用いて確認し、アライメントを行った後、パターンに相当する位置に微小球体含有溶液１０５液滴を定点配置し、８０℃のホットプレート上で１分間乾燥を行った。
【０１１９】
〜ブランケット上への微小球体転写〜
この微小球体１０６を配置した間接基盤１０２を転写装置に搭載し、アライメントマーク位置付近にあらかじめインクを乾燥膜厚１μｍになるように塗工しておいたブランケット２００を上部に配置し、ゴムローラーにて加圧を加えた後剥離し、ブランケット２００上に微小球体１０６の配列とアライメントマークを得た。
【０１２０】
〜被転写基材上への微小球体形成〜
被転写基材２０６と微小球体１０６を配置したブランケット２００を、一定の間隔を保ち重ねた後、両基材のアライメントマークを観察し、位置合わせを行った後、被転写基材２０６側に１００℃の熱を加えながらローラーにより転写処理を行った。
【０１２１】
この微小球体１０６を形成したカラーフィルター基板を１２０℃で３０分間硬化処理を行い、スペーサーを形成したカラーフィルター基板を得た。
【産業上の利用可能性】
【０１２２】
微小な空間を得る為のスペーサーや、突起形状を微細パターン上に形成する用途、例えば各種表示素子やタッチスイッチ等に使用可能であるが、特にガラス基材やフィルム基材を用いた液晶ディスプレイのスペーサー形成に利用可能である。
【符号の説明】
【０１２３】
１０１・・・インクジェットヘッド、１０２・・・間接基盤、１０３・・・凹部（微小球体受容加工部）、１０４・・・位置決め用凹部（アライメント用加工部）、１０５・・・微小球体含有溶液、１０６・・・微小球体、２００・・・ブランケット（フィルム状ブランケット）、２０１・・・ブランケット基材、２０２・・・吸着層（シリコーン吸着層）、２０２・・・インク塗工膜、２０４・・・塗工ヘッド、２０５・・・ブランケット側アライメントマーク、２０６・・・被転写基材、２０７・・・被転写基材側アライメントマーク。
【図１】
2010224384.tif 000003
【図２】
2010224384.tif 000004